ПОЛИМЕРНАЯ ПЕНА, СОДЕРЖАЩАЯ БЕМИТНЫЙ ОКСИД АЛЮМИНИЯ

1. Способ получения полимерной пены, включающий следующие стадии, на которых:
a) создают вспениваемую полимерную композицию, включающую пенообразующее средство, диспергированное в полимерной матрице, причем полимерная матрица имеет температуру размягчения; и
b) подвергают вспениваемую полимерную композицию при температуре, равной температуре размягчения полимерной матрицы или превышающей ее, воздействию окружающей среды, имеющей давление, достаточно низкое, чтобы вызвать расширение вспениваемой полимерной композиции с образованием полимерной пены,
причем вспениваемая полимерная композиция дополнительно включает бемитный оксид алюминия, диспергированный в полимерной матрице, и в котором более 50 процентов по весу полимеров в полимерной матрице представляют собой термопластические полимеры, выбранные из олефиновых полимеров, алкенилароматических полимеров, и сополимеров, содержащих как олефиновые, так и алкенилароматические компоненты.
2. Способ по п.1, в котором способ представляет собой экструзионный способ, где вспениваемую полимерную композицию создают в экструдере при начальной температуре, которая является более высокой, чем температура размягчения полимерной матрицы, и при начальном давлении, которое препятствует вспениванию вспениваемой полимерной композиции, и где стадия (b) происходит при выдавливании вспениваемой полимерной композиции в окружающую среду, имеющую более низкое давление, чем начальное давление, и достаточно низкое, чтобы вызвать расширение вспениваемой полимерной композиции с образованием экструдированной полимерной пены.
3. Способ по п.1, в котором 50 весовых процентов всех полимеров в полимерной матрице представляют собой алкенилароматические полимеры.
4. Способ по п.1, в котором пенообразующее средство включает диоксид углерода.
5. Полимерная пена, включающая полимерную матрицу, определяющую многочисленные ячейки, диспергированные в ней, и дополнительно включающая бемитный оксид алюминия, диспергированный внутри полимерной матрицы, и в которой более 50 процентов по весу полимеров в полимерной матрице представляют собой термопластические полимеры, выбранные из олефиновых полимеров, алкенилароматических полимеров, и сополимеров, содержащих как олефиновые, так и алкенилароматические компоненты.
6. Полимерная пена по п.5, причем полимерная пена представляет собой экструдированную полимерную пену, которая не содержит сетчатой структуры полимерных пленочных оболочек, формирующих вспененные гранулы.
7. Полимерная пена по п.5, в которой бемитный оксид алюминия присутствует с концентрацией в диапазоне от 0,5 до 5 весовых процентов, в расчете на вес полимерной композиции.
8. Полимерная пена по п.5, в которой более 50 весовых процентов всех полимеров в полимерной матрице представляют собой алкенилароматические полимеры.
9. Полимерная пена по п.5, в которой алкенилароматический полимер выбирают из полистирольного гомополимера и стирольных сополимеров.
10. Полимерная пена по п.5, причем полимерная пена имеет содержание открытых ячеек на уровне пяти процентов или менее.